(57)【要約】【課題】  着色剤混練物の製造に当たり、着色剤の粗大粒子が残存しない、均一に微分散された着色剤混練物の製造方法と、粒度分布がシャープで、カラートナーとしての特性に優れた静電荷像現像用カラートナーの製造方法とを提供すること。【解決手段】  結着樹脂と、着色剤と、水または含水溶剤とを含有する原料混合物をあらかじめ混合した後、加熱及び冷却機能を有するオープンロール型連続混練機を用い、溶融混練分散処理する。【選択図】  なし【特許請求の範囲】
【請求項１】
結着樹脂と、着色剤と、水または含水溶剤とを含有する原料混合物をあらかじめ混合した後、加熱及び冷却機能を有するオープンロール型連続混練機を用い、溶融混練分散処理することを特徴とする着色剤混練物の製造方法。
【請求項２】
前記原料混合物が、前記着色剤に対して５質量％以上６５質量％以下の前記水または含水溶剤を有する請求項１に記載の着色剤混練物の製造方法。
【請求項３】
前記原料混合物が、前記結着樹脂と前記着色剤と溶剤とを含有する請求項１または２に記載の着色剤混練物の製造方法。
【請求項４】
結着樹脂の一部と着色剤を含む原料混合物中の樹脂に対する着色剤の比率が、トナー中の着色剤の比率よりも高い含有量である請求項１から３のいずれか１項に記載の着色剤混練物の製造方法。
【請求項５】
カルボキシル基を有するポリエステル樹脂を主成分とする結着樹脂と着色剤とを含有する混合物を、有機溶剤中に溶解または分散させて着色剤含有樹脂液を製造する第一工程と、該着色剤含有樹脂液を水性媒体中に懸濁させて着色剤含有微粒子（Ａ）の懸濁液を製造する第二工程と、を有する静電荷像現像用カラートナーの製造方法において、
前記混合物が、請求項１から４のいずれか１項に記載の着色剤混練物であることを特徴とする静電荷像現像用カラートナーの製造方法。
【請求項６】
前記第二工程が、前記着色剤含有樹脂液を塩基性化合物存在下で水に懸濁させて、前記着色剤含有微粒子（Ａ）の懸濁液を製造する工程であり、前記第二工程の後に、
前記着色剤含有微粒子（Ａ）の懸濁液に分散安定剤を添加し、その後電解質を添加することにより、前記微粒子（Ａ）の合一体（Ｂ）を製造し、次いで前記有機溶剤を除去する第三工程と、
前記合一体（Ｂ）を前記水性媒体から分離し、乾燥する第四工程と、
を順次行うものである請求項５に記載の静電荷像現像用カラートナーの製造方法。
【請求項７】
前記着色剤含有樹脂液が、前記結着樹脂と前記着色剤とを含有する混合物を、有機溶剤中に高速攪拌機を用いて溶解または分散させたものである請求項５または６に記載の静電荷像現像用カラートナーの製造方法。
【請求項８】
前記着色剤含有樹脂液を水性媒体中に懸濁させて前記着色剤含有微粒子（Ａ）の懸濁液を製造する工程を、高速攪拌機を用いて行う請求項５から７のいずれか１項に記載の静電荷像現像用カラートナーの製造方法。
【発明の詳細な説明】
【技術分野】
【０００１】
本発明は、例えば複写機、プリンタ、ファックスなどに好適に用いられる着色剤混練物の製造方法及び静電荷像現像用カラートナーの製造方法に関する。
【背景技術】
【０００２】
近年、複写機、プリンタなどをカラー化する傾向が年々増加している。また同時に、高解像、高階調の高画像品質の要求から、トナーの小粒径化及び分布のシャープ化による均一性向上が求められている。このような状況下で、着色剤の添加量も増加する傾向にあり、着色剤の微分散や分散状態は、カラートナーの良好な着色力や透過性を満足する上で重要になりつつある。特に、着色剤の微分散や分散状態については、分散方法に依存するところが大きい。
【０００３】
例えば、粉砕法によるカラートナーの製造方法においては、まず、ＶブレンダやＷコーンのような容器回転型の混合機や、ヘンシェルミキサのような高速攪拌型の混合装置により、樹脂と着色剤原料混合物中の樹脂とに対する着色剤の含有比率が、トナー中の着色剤の含有比率よりも高い、高濃度の着色剤を含有した原料混合物と着色剤とを含む混合物を混合した後、ニーダやエクストルーダなどにより溶融混練され、着色剤マスタを製造する。しかしながら、このような通常の方法では、着色剤の分散が不十分となり、カラートナーとしても十分な特性を得ることができない。また、従来の着色剤分散に用いられる混練機として、二本ロールや三本ロールを用いた混練方法がある。しかしながら、これらの混練機は回分操作であり、種々の混練条件、すなわち混練温度やロール回転数、クリアランス、回転比、パス回数などの条件を微妙に変化させながら、かつ必要に応じて溶剤を使用することで混練物の粘度を調整する必要があり、作業員が付ききりで制御する必要がある。すなわち、混練物中の着色剤の分散状態を均一に制御するためには非常に熟練を要する製造技術が要求され、生産性の面でも、品質面でも、さらには安全性の面においても好適な製造方法とはいえない。
【０００４】
ここで、加熱及び冷却機能を有するオープンロール型連続混練機を用いて、着色剤マスタを溶融混練する製造方法が提案されている（例えば、特許文献１参照）。
この製造方法によれば、ニーダやエクストルーダを用いて溶融混練した場合と比較して、カラートナーとして使用するのに十分な顔料分散性を確保できると共に、二本ロールや三本ロールと異なり、簡便な操作で、生産性よく混練が行われる。
しかしながら、オープンロール型連続混練機を用いて溶融混練する場合に、原材料の流動性を調整する必要がある。すなわち、スクリューフィーダなどを用いて原材料の混合物をロール端部に供給する際に、原料が飛散したり、エアを巻き込んで粉流れが発生し、混練物に混在することで、粗大粒子が発生することがある。また、原料がロール下部からこぼれることで収率が低下することがある。このような問題を解決する方法として、原料混合物を攪拌剪断作用とシェア熱とにより分散、融着することで造粒する方法が提案されている（例えば、特許文献２参照）。しかしながら、シェア熱などで樹脂を融着させて造粒したり、あるいはメディアを介して圧縮、融着させて造粒することで原料の流動性を改善しているが、粒径、性情の異なる固体−固体の原材料を均一に混合して造粒することは困難である。また、融着物の粗大粒子が発生しやすい点から見て、造粒することで原材料の組成が不均一になる可能性がある。均一に微分散された顔料マスタを得る上では、溶融混練装置、混練条件は言うまでもなく、原材料の均一混合性も重要な点となっていることはいうまでもない。
【０００５】
一般的には、原料の均一混合性を高めるためには、原材料の粒径が細かいことが理想であり、造粒することで、顔料と樹脂との均一混合性が不均一になるという問題を有していた（第１の問題点）。特に、このような着色剤への樹脂の吸着の不均一性に関しては、湿式によるトナーの製造方法（以下、ケミカルトナーと称する）の１つである乳化分散法を用いたトナーの製造方法などで大きな問題となる。例えば、着色剤とアニオン型自己水分散性樹脂となるポリエステル樹脂とを有機溶剤中に分散させ、その後、転相乳化することによりトナー粒子を製造する方法が提案されている（例えば、特許文献３参照）。さらに、着色剤とポリエステル樹脂とを有機溶剤中に分散させ、その後、転相乳化を行い、次いで合一工程を行うことにより粒度分布がシャープなトナーを高収率で製造する方法が提案されている（例えば、特許文献４参照）。すなわち、特許文献３及び４で提案されている湿式法によるケミカルトナーの製造方法では、例えば、得られた溶融混練物が一旦有機溶剤に溶解、分散される。そして、有機層から水性媒体中へ媒体の移行を通して粒子が形成される。そのため、溶融分散された着色剤は有機層での分散状態と水性媒体中での分散状態との相乗効果が加味されて粒子が形成されることになるため、着色剤への樹脂の吸着の影響、すなわち、粒度分布や粒子内の着色剤の分散性が重要となるが、特許文献２においてなんら記載されていない（第２の問題点）。
【特許文献１】特許第３０１０３２６号公報
【特許文献２】特許第２９９３６２４号公報
【特許文献３】特開平８−２１１６５５号公報
【特許文献４】特開２００３−１２２０５１号公報
【発明の開示】
【発明が解決しようとする課題】
【０００６】
本発明は、前述の課題に鑑みてなされたもので、着色剤混練物の製造に当たり、着色剤の粗大粒子が残存しない、均一に微分散された着色剤混練物の製造方法と、粒度分布がシャープで、カラートナーとしての特性に優れた静電荷像現像用カラートナーの製造方法とを提供することを目的とする。
【課題を解決するための手段】
【０００７】
本発明の着色剤混練物の製造方法は、前記課題を解決するために以下の構成を採用した。すなわち、本発明の着色剤混練物の製造方法は、結着樹脂と、着色剤と、水または含水溶剤とを含有する原料混合物をあらかじめ混合した後、加熱及び冷却機能を有するオープンロール型連続混練機を用い、溶融混練分散処理することを特徴とする。
【０００８】
この発明によれば、原料混合物に水または含水溶剤を加えることによって、原料混合物の流動性を制御することが可能となる。その結果、原料混合物の飛散や粉こぼれ、粉流れを回避することができ、粗大粒子の無い均一な着色剤マスタを形成することができる。
【０００９】
また、本発明の静電荷像現像用カラートナーの製造方法は、有機溶剤中に、カルボキシル基を有するポリエステル樹脂を主成分とする結着樹脂と着色剤とを含有する混合物を、有機溶剤中に溶解または分散させて着色剤含有樹脂液を製造する第一工程と、該着色剤含有樹脂液を水性媒体中に懸濁させて着色剤含有微粒子（Ａ）の懸濁液を製造する第二工程と、を有する静電荷像現像用カラートナーの製造方法において、前記混合物が、上記記載の着色剤混練物であることを特徴とする。
【００１０】
この発明によれば、上述した着色剤混練物を用いることによって、粒度分布がシャープで特性に優れたカラートナーを製造することができる。
【発明の効果】
【００１１】
本発明の着色剤混練物の製造方法及び静電荷像現像用カラートナーの製造方法によれば、原料混合物の流動性を制御することで、着色剤の粗大粒子が残存しない、均一な着色剤マスタを製造することができる。また、この着色剤マスタを用いることで、湿式法で得られるケミカルトナーで、有機溶剤による溶解、分散工程や水性媒体中での粒子形成工程を経ても、粒度分布がシャープな、カラートナーとしての特性に優れたカラートナーを製造することができる。
【発明を実施するための最良の形態】
【００１２】
以下、本発明にかかる静電荷像現像用カラートナーの製造方法の一実施例を説明する。
本発明による静電荷像現像用カラートナーの製造方法は、以下の第一工程及び第二工程を備えている。
第一工程：原材料としてカルボキシル基を有するポリエステル樹脂を主成分とする結着樹脂と、着色剤を含む混合物とを、有機溶剤中に溶解または分散させて着色剤含有樹脂液を製造する。
第二工程：この着色剤含有樹脂液を、塩基性化合物の存在下で水と混合させることにより、着色剤含有微粒子（Ａ）の懸濁液を製造する。なお、着色剤含有微粒子（Ａ）は、
（１）着色剤とポリエステル樹脂が溶解または分散した有機溶剤の微粒子、
（２）着色剤の微粒子に水性媒体中に溶解したポリエステル樹脂が付着した状態の乳化型の微粒子、
または、
（３）着色剤の微粒子に有機溶剤により膨潤したポリエステル樹脂のミクロエマルジョンが付着した乳化型の微粒子
の形態のいずれかの微粒子、またはそれらの形態の混合微粒子であっても良い。
後記の合一法によりトナーを製造する場合は、上記（２）または（３）の状態である着色剤含有微粒子（Ａ）の懸濁液を製造することが好ましい。
【００１３】
まず、第一工程について詳しく説明する。第一工程では、有機溶剤中にポリエステル樹脂を主成分とする結着樹脂と、着色剤を含む混合物とを投入して溶解または分散させることで、着色剤含有樹脂液を調整する。ここで、混合物は、結着樹脂と着色剤と水または含水溶剤とを加熱及び冷却機能を有するオープンロール型連続混練機を用いた溶融混練によって微分散された溶融分散混練物である。なお、必要に応じて、離型剤や他の添加剤を混合物と共に用いることができるが、いずれにおいてもトナー粒径以下に微分散または溶解される必要がある。
【００１４】
溶融分散混練物は、以下のようにして形成される。
まず、ポリエステル樹脂と着色剤と必要に応じて添加された離型剤などと水または含水溶剤とを含む原料混合物を、図１に示すオープンロール型連続混練機１を用いて、使用する樹脂の軟化点以上かつ熱分解温度以下の温度に加熱して混練する。なお、原料混合物は、着色剤に対して５質量％以上６５質量％以下の水または含水溶剤を含有していることが好ましい。これは、水または含水溶剤を着色剤に対して５質量％以上６５質量％以下好ましくは１０質量％以上６０質量％以下とすることで、原料混合物の流動性を制御して、原料混合物の飛散や粉こぼれ、粉流れを回避し、効率よくオープンロール型連続混練機１による溶融混練を行うことができるためである。
ここで、オープンロール型連続混練機１は、円筒形状を有する一対のロール状回転軸であるフロントロール１１及びリアロール１２と、フロント及びリアロール１１、１２の一端に設けられて原料を供給する原料供給部１３と、フロント及びリアロール１１、１２の他端に設けられて溶融分散混練物を排出する混練物排出部１４とを備えている。
【００１５】
フロント及びリアロール１１、１２は、それぞれその表面に螺旋形状を有する複数の溝が形成され、互いに内側方向に回転するように構成されている。そして、フロント及びリアロール１１、１２が回転することによってスクリュー効果が発生し、前記の螺旋形状を有する複数の溝が原料を原料供給部１３から混練物排出部１４に向かって押し出す。その結果、原料供給部１３から供給された原料は圧縮、剪断しながら溶融、混練されて混練物排出部１４側の他端に移送される。
また、フロント及びリアロール１１、１２の内部は中空状となっており、この中空部に温水や蒸気などの熱媒体や、冷却水などの冷媒を供給することによってフロント及びリアロール１１、１２の表面温度を適宜に制御することができるように構成されている。なお、フロント及びリアロール１１、１２の内部に形成されている中空部は、フロント及びリアロール１１、１２それぞれのほぼ中央に設けられた図示しない仕切りによって、この仕切りを境界として原料供給部１３側の一端側と混練物排出部１４側の他端側とで異なる熱媒体または冷媒を供給することができるように構成されている。
そして、本発明において、フロントロール１１の回転数は、リアロール１２の回転数よりも多くなるように制御されており、また、フロントロール１１の表面温度は、原料供給部１３側の一端の温度で例えば１１０℃となっており、他端に向かうにしたがって漸次低下して混練物排出部１４側の他端で例えば８８℃となるように調整されている。これは、供給された原料が圧縮及び剪断されて発熱することによる粘度低下を抑制して効率的な圧縮及び剪断が行われるようにするためである。また、このようにすることで、供給された原料をフロントロール１１に付着させた状態で混練物排出部１４側の他端に移送することができる。
【００１６】
原料供給部１３は、例えばスクリューフィーダなどによって原料が定量的に供給されるように構成されている。
また、混練物排出部１４は、フロントロール１１に付着している溶融分散混練物を回収するペレタライザを備えており、フロントロール１１に押しつけることによって混練チップを形成する。
【００１７】
このように構成されたオープンロール型連続混練機１において、原料供給部１３に供給された造粒物は、フロント及びリアロール１１、１２の表面温度によって加熱されると同時に、フロント及びリアロール１１、１２の間の間隙部で急激な圧縮力及び剪断力が与えられ、発熱しながら溶融し、フロント及びリアロール１１、１２の間で繰り返し圧縮剪断を受けて混練されながら、溶融分散混練物となる。そして、混練物排出部１４で混練チップとして排出される。なお、フロントロール１１の回転数（Ｆ）とリアロール１２の回転数（Ｒ）とはＦ＞Ｒであることが好ましく、回転比（Ｒ／Ｆ）は０．６〜０．９であることが好ましい。このような条件であると、フロントロール１１に混練物が巻き付き、リアロール１２には混練物は巻き付かず、原料の移送及び混練物排出部１４における回収が容易である。
なお、オープンロール型連続混練機１を用いて溶融分散混練物を製造する場合、トナーを製造するための結着樹脂の一部を用いて、製造後のトナー中に含有する着色剤の含有比率より高い濃度で溶融分散混練物を製造し、その後、着色剤を含有しない樹脂と該溶融分散混練物を混合してトナーを製造する、いわゆるマスターバッチ方式の製造方法を用いることが好ましい。さらに、結着樹脂として、架橋型ポリエステル樹脂と直鎖型ポリエステル樹脂を併用する場合においては、直鎖型ポリエステル樹脂の少なくとも一部に、製造後のトナー中に含有される着色剤の含有比率よりも高い含有比率で、着色剤をあらかじめ溶融混練分散処理することが好ましい。架橋型樹脂をマスターバッチ用の樹脂として用いると、オープンロール型連続混練機１において着色剤と混練する際に、架橋部分の切断などにより分子量の低下が起こり、目的とする熱特性が得られにくくなる。直鎖型樹脂をマスターバッチ用の樹脂として用いた場合には、そのようなことが起こりにくく、好ましい。
【００１８】
このようにして形成された溶融分散混練物のチップをデスパなどの高速攪拌機により有機溶剤中に溶解または分散して、着色剤含有樹脂液を調製する（第一工程）。この場合、離型剤のような添加剤などはあらかじめ別々に予備分散を行ってマスター混練チップを調整した後に混合しても良い。第一工程においては、デスパ（アサダ鉄工株式会社）、ホモミクサ（特殊機化工業株式会社）などの高速攪拌機が使用できる。この時の翼先端速度は４〜３０m/sであることが好ましく、１０〜２５m/sであることが特に好ましい。上記高速攪拌機を用いることで、結着樹脂の有機溶剤への溶解を効率よく行えると共に、該溶融分散混練物に含まれる着色剤の結着樹脂溶液中での均一微分散を達成できる。すなわち、あらかじめ微分散された着色剤の状態を高速攪拌することで、結着樹脂溶液中においても保持することができる。翼先端速度が４ｍ／ｓより低いと、結着樹脂溶液中での着色剤の微分散が不十分となり好ましくない。一方、３０ｍ／ｓより高いと、専断による発熱が大きくなり、溶剤の揮発と相まって均一攪拌が困難となるため好ましくない。
【００１９】
溶融分散混練物のチップをデスパなどの高速攪拌機により有機溶剤中に溶解または分散する際に使用することができる有機溶剤としては、例えばペンタン、ヘキサン、ヘプタン、ベンゼン、トルエン、キシレン、シクロヘキサン、石油エーテルのような炭化水素類や、塩化メチレン、クロロホルム、ジクロロエタン、ジクロロエチレン、トリクロロエタン、トリクロロエチレン、四塩化炭素のようなハロゲン化炭化水素類や、アセトン、メチルエチルケトン、メチルイソブチルケトンのようなケトン類や、酢酸エチル、酢酸ブチルのようなエステル類、などが用いられる。これらの有機溶剤は、２種以上を混合して用いることもできるが、溶剤回収の点から、同一種類の溶剤を単独で使用することが好ましい。また、有機溶剤は、ポリエステル樹脂を溶解または分散するものであり、毒性が比較的低く、かつ後の工程で脱溶剤しやすいために低沸点のものが好ましい。ここで、ポリエステル樹脂を溶解する有機溶剤としては、溶解、分散性に優れている、メチルエチルケトン、酢酸エチルを用いている。特にメチルエチルケトンを用いることがもっとも好ましい。
【００２０】
次に、第二工程について説明する。上記で得られた着色剤含有樹脂液を、水性媒体、好ましくは塩基性化合物である塩基性中和剤の存在下で水と混合して懸濁または溶解し、着色剤含有微粒子（Ａ）の懸濁液を製造する。ここで、塩基性化合物の塩基によってポリエステル樹脂のカルボキシル基を中和した着色剤含有樹脂液に水を徐々に添加することが好ましい。水を滴下終了した後の水と有機溶剤の比率は５０：５０〜８０：２０が好ましく６０：４０〜８０：２０がより好ましい。
【００２１】
本発明で用いるポリエステルは、カルボキシル基を有するポリエステル樹脂で有る為カルボキシル基を中和することにより水中で容易に分散する（以下、自己水分散性という）、または水溶性となる樹脂である。又、自己水分散性または水溶性のポリエステル樹脂の酸価は、１〜３０ＫＯＨｍｇ／ｇが好ましく、３〜２０ＫＯＨｍｇ／ｇであることがより好ましい。
【００２２】
これは、ポリエステル樹脂の酸価が１未満であると、ポリエステル樹脂と有機溶剤とが水と均一に溶解もしくは混合した水溶液の製造、またはポリエステル樹脂と有機溶剤との微粒子が水中に懸濁した懸濁液の製造がスムーズに行われず、粗大粒子が発生するので好ましくない。
一方、ポリエステル樹脂の酸価が３０より大きいと、各種環境下における帯電量が安定しないため好ましくない。酸価が１〜３０ＫＯＨｍｇ／ｇであるポリエステル樹脂は、カルボキシル基が塩基性化合物により中和されることによりアニオン型となる。その結果、樹脂の親水性が増加し、分散安定剤や界面活性剤を使用しなくとも安定に分散または溶解することができる。
【００２３】
中和用の塩基性化合物としては、特に制限はなく、例えば水酸化ナトリウム、水酸化カリウム、アンモニアなどの無機塩基や、ジエチルアミン、トリエチルアミン、イソプロピルアミンなどの有機塩基が用いられる。特に、アンモニア、水酸化ナトリウム、水酸化カリウムなどの無機塩基が好ましい。ポリエステル樹脂を水中または水が主成分で有機溶剤を含む媒体（水性媒体）中に分散するためには、懸濁安定剤や、界面活性剤などの分散安定剤を添加する方法があるが、懸濁安定剤や、界面活性剤を添加して乳化させる方法では高剪断力が必要となってしまう。これにより、粗大粒子の発生、粒度分布がブロードになることから好ましくない。また、ゲル分を含有するような架橋型ポリエステル樹脂の場合には、さらに不均一な粒度分布となり、実用上限界がある。したがって、本発明では、自己水分散性または水溶性であるポリエステル樹脂を用い、ポリエステル樹脂が有するカルボキシル基を、塩基性化合物により中和する。
【００２４】
ポリエステル樹脂のカルボキシル基を塩基性化合物の塩基で中和する方法としては、例えば、（１）カルボキシル基を有するポリエステル樹脂、有機顔料、離型剤及び有機溶剤を含有する混合物を製造した後、塩基で中和する方法や、（２）水または水性媒体中にあらかじめ塩基性中和剤を混合しておき、第二工程を行う際に前記混合物に含まれるポリエステル樹脂の酸性基を中和する方法などが挙げられる。
【００２５】
ここで、塩基性化合物の使用量は、ポリエステル樹脂の全カルボキシル基を中和するために必要な量の１〜３倍に相当する量が好ましく、また、１〜２倍に相当する量であることがより好ましい。このようにポリエステル樹脂のカルボキシル基を中和するために要する量よりも過剰に添加することにより、異形の粒子が生成するのを防止することができ、また、合一工程における粒度分布をシャープにすることができる。
【００２６】
第二工程においては、デスパ（アサダ鉄工株式会社）、ホモミクサ（特殊機化工業株式会社）あるいはスラッシャ（三井鉱山株式会社）、キャビトロン（株式会社ユーロテック）、などの高速攪拌機、あるいは高速分散機が使用できる。この時の翼先端速度は４〜３０ｍ／ｓであることが好ましく、１０〜２５ｍ／ｓであることが特に好ましい。上記高速攪拌機、あるいは高速分散機を用いることで、着色剤含有樹脂液の水性媒体中への縣濁液を効率よく得られると共に、該着色剤含有樹脂液に含まれる着色剤の水性媒体中における均一微分散を達成できる。すなわち、あらかじめ第一工程で微分散された着色剤の状態を高速攪拌することで水性媒体中においても保持することができる。翼先端速度が４ｍ／ｓより低いと、水性媒体中での着色剤の微分散が不十分となり好ましくない。一方、３０ｍ／ｓより高いと、飛散が激しくなり不溶解物が混在する傾向が見られるため好ましくない。また、その時の温度は、特に制限はないが、温度が高いと、転相水量が多くなるため好ましくない。また、低温だとポリエステル樹脂及び有機溶剤を含む混合物の粘度が上昇し、粗大粒子の発生が多くなるため好ましくない。また、第二工程の温度範囲としては１０℃〜５０℃であることが好ましく、２０℃〜４５℃であることが特に好ましい。
【００２７】
本発明においては、第二工程の後に、以下の第三工程から第四工程を行うことが好ましい。以下に第三工程について詳しく説明する。第三工程では、上記懸濁液あるいは上記水溶液から微粒子の合一体を製造し、この合一体中の有機溶剤を除去する。合一法では、実質的に第一〜第三工程で粒径、粒度分布が決定される。
【００２８】
合一法では、着色剤含有微粒子（Ａ）の懸濁液を水で希釈して溶剤量を調整し、その後、分散安定剤を添加する。そして、分散安定剤の存在下で電解質の水溶液を滴下することで合一を進めて合一体を得る。着色剤含有微粒子（Ａ）の懸濁液に電解質を添加することで、微粒子が塩析または不安定化され、さらに複数の微粒子が一体化することによって合一が進行し、合一体を得ることができる。なお、電解質を添加することにより、着色剤含有微粒子（Ａ）同士が合一するばかりでなく、水性媒体中に溶解しているポリエステル樹脂が塩析または不安定化することによりポリエステル樹脂の微粒子が析出し、着色剤含有微粒子（Ａ）の表面または既に合一した着色剤含有微粒子（Ａ）の合一体に付着して、或いは、水性媒体中に溶解しているポリエステル樹脂が塩析または不安定化することにより、直接、着色剤含有微粒子（Ａ）の表面または既に合一した着色剤含有微粒子（Ａ）の合一体に付着することにより、合一が進行し、合一体を得る。
【００２９】
第二工程で得られた着色剤含有微粒子（Ａ）の懸濁液は、着色剤含有微粒子（Ａ）の近傍に存在するポリエステル樹脂のカルボン酸塩による水和作用により水性媒体中で安定して分散している。第三工程では、微粒子が分散している水性媒体中にその水和状態を破壊あるいは減少させる電解質を添加することで、粒子を析出あるいは不安定化させる。ここで用いられる電解質としては、例えば、塩酸、硫酸、リン酸、酢酸、シュウ酸などの酸性物質がある。また、硫酸ナトリウム、硫酸アンモニウム、硫酸カリウム、硫酸水素ナトリウム、硫酸水素アンモニウム、硫酸マグネシウム、リン酸ナトリウム、リン酸二水素ナトリウム、塩化ナトリウム、塩化カリウム、塩化アンモニウム、塩化カルシュウム、炭酸水素ナトリウム、炭酸水素アンモニウム、酢酸ナトリウムなどの有機、無機の水溶性の塩なども電解質として有効に用いることができる。これらの電解質は、単独でも、２種類以上の物質を混合してもよい。中でも、硫酸ナトリウムや硫酸アンモニウムのような１価のカチオンの硫酸塩、炭酸塩が均一な合一を進める上で好ましい。ここで得られる合一体は溶剤によって膨潤しており、かつ電解質を添加することによって粒子の水和状態が不安定な状態となっているため、低シェアー（低剪断力）の攪拌により粒子同士を衝突させて合一を進行させることが好ましい。高剪断条件下で合一工程を行うと、合一が行われた粒子の分裂と合一が同時に行われるため好ましくない。分裂が起きずに合一のみが進行するような低シェア条件下で合一工程をコントロールすることが好ましい。
【００３０】
ところで、電解質などの添加だけでは、系内の合一体の分散が不安定になっているため、合一が不均一となり、粗大粒子や凝集物が発生することがある。このように電解質の添加により生成した合一体が不均一な合一を繰り返すことによって目的とする粒子径以上の凝集体を形成するのを防止するためには、電解質を添加する前に、ヒドロキシアパタイトなどの無機分散安定剤やイオン性あるいはノニオン性の界面活性剤を分散安定剤として添加する必要がある。第三工程において用いられる分散安定剤は、後から添加する電解質の存在下においても分散安定性を保持できる特性が必要である。そのような特性を有する分散安定剤としては、例えば、ポリオキシエチレンノニルフェニルエーテル、ポリオキシエチレンオクチルフェニルエーテル、ポリオキシエチレンドデシルフェニルエーテル、ポリオキシエチレンアルキルエーテル、ポリオキシエチレン脂肪酸エステル、ソルビタン脂肪酸エステル、ポリオキシエチレンソルビタン脂肪酸エステルなど、あるいは各種プルロニック系などのノニオン型の乳化剤、あるいはアルキル硫酸エステル塩型、アルキルスルホン酸塩型のアニオン性乳化剤、また、第四級アンモニウム塩型のカチオン型の分散安定剤などがある。中でも、アニオン型、ノニオン型の分散安定剤が少量の添加量であっても系の分散安定性に効果があるので好ましい。ノニオン型の界面活性剤の曇点は４０℃以上であることが好ましい。上述した界面活性剤は単独で用いても、２種類以上を混合して用いてもよい。また、本発明の製造方法では、分散安定剤（乳化剤）の存在下に電解質を添加することで、不均一な合一を防止することが可能となる。これにより、シャープな粒度分布が得られると共に、収率の向上が達成される。
【００３１】
また、均一な合一を進める上では、合一時の攪拌条件が重要であり、例えば、アンカー翼、タービン翼、ファウドラー翼、フルゾーン翼、マックスブレンド翼、半月翼などが用いられている。中でも、マックスブレンド翼やフルゾーン翼のような均一混合性に優れた大型翼を用いることが好ましい。均一な合一体を生成させるための攪拌翼の周速は、０．２〜１０ｍ／ｓが好ましく、０．２〜８ｍ／ｓ未満の低シェアでの攪拌がより好ましい。特に、０．２〜６ｍ／ｓとすることが好ましい。攪拌翼の周速が１０ｍ／ｓよりも早いと、微粒子が残存するため好ましくない。一方、周速が０．２ｍ／ｓよりも遅いと、攪拌が不均一となり粗大粒子が発生する傾向となるので好ましくない。上述した条件であれば、微粒子同士の衝突のみにより合一が進行し、合一体が再び解離、分散することがない。特に、合一法では微小粒子から優先的に合一が進行するため、超微粒子の発生が少なく、かつシャープな粒度分布となるため収率の向上が達成できる。
【００３２】
合一体を形成する場合には、系中のＭＥＫ量を調整することが好ましい。そのため、必要に応じて系中の懸濁液または水溶液を水でさらに希釈することが好ましい。その後、分散安定剤、及び電解質を順次添加して合一を行う。電解質を添加する前の系中に含まれる溶剤量は、１２〜４５質量％が好ましく、１５〜３０質量％であることがより好ましい。溶剤量が１２質量％よりも少ないと、合一に要する電解質量が多くなるので好ましくない。また、溶剤量が４５質量％よりも多いと不均一な合一による凝集物発生が多くなり、また、分散安定剤の添加量が多くなるので好ましくない。
【００３３】
また、使用する分散安定剤の量は、例えば固形分含有量に対し、０．１〜３．０質量％が好ましく、０．３〜２．０質量％であることがより好ましく、０．３〜１．５質量％であることが特に好ましい。これは、０．１質量％よりも少ないと、目的とする粗大粒子発生に対する防止効果が得られないためである。また、３．０質量％よりも多いと、電解質の量を増加しても合一が十分に進行せず、所定粒径の粒子が得られなくなり、結果として、微粒子が残存してしまい収率を低下させるためである。
【００３４】
また、使用する電解質の量は、固形分含有量に対し、０．５〜１５質量％が好ましく、１〜１２質量％であることがより好ましく、１〜１０質量％であることが特に好ましい。これは、電解質の量が０．５質量％よりも少ないと、合一が十分に進行しないためである。また、電解質の量が１５質量％よりも多いと、合一が不均一となり、凝集物の発生や、粗大粒子が発生し収率を低下させるためである。
【００３５】
また、合一時の温度は、１０〜５０℃が好ましく、２０〜４０℃であることがより好ましく、２０〜３５℃であることが特に好ましい。これは、温度が１０℃よりも低いと、合一が進行しにくくなるためである。また、温度が５０℃よりも高いと、合一速度が速くなり、凝集物や、粗大粒子が発生しやすくなるためである。本発明の製造方法では、例えば、２０〜４０℃といった低温の条件で、合一による合一体の生成が可能である。
【００３６】
ところで、摩擦帯電性能を良好に保持するためには、着色剤などがトナー粒子表面に露出しないようにすること、すなわち着色剤などがトナー粒子に内包されたトナー構造とすることが有効である。トナーの小粒径化に伴う帯電性の悪化は、含有する着色剤やその他の添加物（通常離型剤など）の一部がトナー粒子表面に露出することも原因になっている。すなわち、着色剤などの含有率（質量％）が同じであっても、小粒径化によりトナー粒子の表面積が増大し、トナー粒子表面に露出する着色剤や離型剤などの比率が増大し、その結果トナー粒子表面の組成が大きく変化し、トナー粒子の摩擦帯電性能が大きく変わり適正な帯電性が得られにくくなる。
【００３７】
上記の製造方法により製造されるトナー粒子は、着色剤や離型剤などがポリエステル樹脂に内包されていることが特徴である。トナー粒子表面に着色剤や離型剤などが露出していないことは、例えば、粒子の断面をＴＥＭ（透過型電子顕微鏡）で観察することにより容易に判定できる。より具体的には、トナー粒子を樹脂包埋してミクロトームで切断した断面を、必要ならば酸化ルテニウムなどで染色し、ＴＥＭで観察することで、着色剤や離型剤などが粒子内に内包されてほぼ均一に分散していることが確認できる。
【００３８】
第三工程で得られる合一体の形状は、合一の程度により不定形から球形まで変化させることができる。例えば、平均円形度で表現すれば、０．９４〜０．９９まで変化させることが可能である。なお、この平均円形度は、最終的に得られたトナー粒子のＳＥＭ（走査型電子顕微鏡）写真を撮影し、画像解析装置（ルーゼックスＡＰ  株式会社ニレコ製）などで計算することで求められるが、シスメックス（株）製フロー式粒子像分析装置ＦＰＩＰ−１０００を使用すると容易に得られるため、本明細書ではこの装置で測定した値を平均円形度としている。
【００３９】
トナー粒子の形状は、平均円形度が０．９６以上であることが好まく、０．９７以上であることがより好ましい。これは、平均円形度を０．９７以上の略球形あるいは球形の形状とすることで粉体流動性の向上、転写効率の向上がみられ、トナーとして用いる場合には上記範囲とすることが好ましい。特に、粒径が小さくなるにつれ、球形と不定形では、粉体流動性、転写効率、トナー消費量の面での差は大きくなる。
【００４０】
次に、合一工程において得られた合一体を含む水性媒体から有機溶剤を除去する。合一工程で得られた合一体は有機溶剤を内包し、膨潤しているため高温条件下では凝集しやすい。そのため、脱溶剤を低温条件下で、速やかに行うためには減圧下で行うことが好ましい。
【００４１】
次に、第四工程について詳しく説明する。第四工程では、第三工程で得られた合一体を水性媒体から分離し、乾燥する。水性媒体からの分離は、遠心分離機、あるいはフィルタープレス、ベルトフィルターなどの公知慣用の手段で行うことができる。ついで粒子を乾燥させることによりトナー粒子を得ることができる。ここで、第三工程において分散安定剤を用いている場合、より十分に洗浄することが好ましい。
【００４２】
乾燥方法としては、公知慣用の方法がいずれも採用可能であるが、例えば、トナー粒子が熱融着や凝集しない温度で、常圧下または減圧下で乾燥させる方法や、凍結乾燥させる方法などが挙げられる。また、スプレードライヤーなどを用いて、水性媒体からのトナー粒子の分離と乾燥とを同時に行う方法を用いることもできる。特に、トナー粒子が熱融着や凝集しない温度で加熱しながら、減圧下で、粉体を攪拌して乾燥させる方法や、加熱乾燥空気流を用いて瞬時に乾燥させるというフラッシュジェットドライヤー（セイシン企業株式会社）などを使用する方法が効率的であるので好ましい。
【００４３】
トナーの粒度分布については、コールター社製マルチサイザーＴＡＩＩ型（アパーチャーチューブ径：１００μｍ）による測定で、５０％体積粒径／５０％個数粒径が１．２５以下であることが好ましく、１．２０以下であることがより好ましい。これは、１．２５以下であると良好な画像が得られやすくなるためである。また、ＧＳＤ（幾何標準偏差）は１．３０以下が好ましく、１．２５以下がより好ましい。なお、ＧＳＤは、コールター社製マルチサイザーＴＡＩＩ型による測定で、（１６％体積粒径／８４％体積粒径）の平方根により求められる値である。ＧＳＤの値が小さいほど粒度分布がシャープになり、良好な画像が得られる。
【００４４】
トナーの体積平均粒径として、得られる画像品質などの点から１〜１３μｍの範囲にあるものが好ましく、３〜１０μｍ程度が現行のマシンとのマッチングが得やすいことなどもあってより好ましい。カラートナーにあっては、体積平均粒径が３〜８μｍとなる範囲が好適である。体積平均粒径が小さくなると解像性や階調性が向上するだけでなく、印刷画像を形成するトナー層の厚みが薄くなり、ページあたりのトナー消費量が減少するという効果も発現されるからである。
【００４５】
本発明で使用するポリエステル樹脂は、架橋型ポリエステル樹脂と直鎖型ポリエステル樹脂との混合物であることが好ましく、以下の原料の中から選択される化合物を反応させることによって得られる。
架橋型ポリエステルは、２価の多塩基酸またはその誘導体と、２価の脂肪族多価アルコールと、架橋剤として多価化合物とを反応させることによって製造することが好ましい。特に、２価の多塩基酸またはその誘導体と、２価の脂肪族多価アルコールと、架橋剤として多価エポキシ化合物とを反応させることによって製造することが好ましい。
また、直鎖型ポリエステル樹脂は、２価の多塩基酸類と、２価のアルコールとを反応させることによって製造する。特に、２価の多塩基酸類と、２価の脂肪族アルコールとを反応させることによって製造することが好ましい。
【００４６】
架橋型ポリエステル樹脂と直鎖型ポリエステル樹脂とを製造する際に使用する酸成分としては、以下の２価の塩基酸類を使用することができる。例えば、２価の塩基酸化合物としては、無水フタル酸、テレフタル酸、イソフタル酸、オルソフタル酸、アジピン酸、マレイン酸、無水マレイン酸、フマル酸、イタコン酸、シトラコン酸、ヘキサヒドロ無水フタル酸、テトラヒドロ無水フタル酸、シクロヘキサンジカルボン酸、コハク酸、マロン酸、グルタル酸、アゼライン酸、セバシン酸などのジカルボン酸またはその誘導体またはそのエステル化物が挙げられる。
【００４７】
また、２価の脂肪族アルコール成分としては、以下のアルコール類を使用することができる。２価の脂肪族アルコールとしては、例えば１，４−シクロヘキサンジメタノール、エチレングリコール、ジエチレングリコール、プロピレングリコール、トリエチレングリコール、ジプロピレングリコール、トリプロピレングリコール、ネオペンチルグリコール、ブタンジオール、ペンタンジオール、ヘキサンジオール、ポリエチレングリコール、ポリプロピレングリコール、エチレンオキサイド−プロピレンオキサイドランダム共重合体ジオール、エチレンオキサイド−プロピレンオキサイドブロック共重合体ジオール、エチレンオキサイド−テトラハイドロフラン共重合体ジオール、ポリカプロカクトンジオールなどのジオールが挙げられる。
【００４８】
架橋型ポリエステル樹脂と直鎖型ポリエステル樹脂とにおいて、脂肪族アルコールを用いることにより、ワックス類との相溶性が良好となり、耐オフセット性が改良され、好ましい。また、ポリエステル主鎖を軟質化することにより低温での定着性が改善される。
架橋型のポリエステル樹脂を製造する際には、さらに架橋剤として多価エポキシ化合物を使用する。そのような化合物としては、例えば、ビスフェノールＡ型エポキシ樹脂、ビスフェノールＦ型エポキシ樹脂、ビスフェノールＳ型エポキシ樹脂、エチレングリコールジグリシジルエーテル、ハイドロキノンジグリシジルエーテル、Ｎ，Ｎ−ジグリシジルアニリン、グリセリントリグリシジルエーテル、トリメチロールプロパントリグリシジルエーテル、トリメチロールエタントリグリシジルエーテル、ペンタエリスリトールテトラグリシジルエーテル、テトラキス１，１，２，２（ｐ−ヒドロキシフェニル）エタンテトラグリシジルエーテル、クレゾールノボラック型エポキシ樹脂、フェノールノボラック型エポキシ樹脂、エポキシ基を有するビニル化合物の重合体、あるいは共重合体、エポキシ化レゾルシノール−アセトン縮合物、部分エポキシ化ポリブタジエン、エポキシ基を有するビニル化合物の重合体、あるいは共重合体、半乾性もしくは乾性脂肪酸エステルエポキシ化合物などが挙げられる。上記の化合物の中でもビスフェノールＡ型エポキシ樹脂、ビスフェノールＦ型エポキシ樹脂、ビスフェノールＳ型エポキシ樹脂、クレゾールノボラック型エポキシ樹脂、フェノールノボラック型エポキシ樹脂、グリセリントリグリシジルエーテル、トリメチロールプロパントリグリシジルエーテル、トリメチロールエタントリグリシジルエーテル、ペンタエリスリトールテトラグリシジルエーテルがより好適に用いられる。
【００４９】
具体的には、ビスフェノールＡ型エポキシ樹脂の例として大日本インキ化学工業（株）製エピクロン８５０、エピクロン１０５０、エピクロン２０５５、エピクロン３０５０などが、ビスフェノールＦ型エポキシ樹脂の例として大日本インキ化学工業（株）製エピクロン８３０、エピクロン５２０などが、オルソクレゾールノボラック型エポキシ樹脂の例として大日本インキ化学工業（株）製エピクロンＮ−６６０，Ｎ−６６５，Ｎ−６６７，Ｎ−６７０，Ｎ−６７３，Ｎ−６８０，Ｎ−６９０，Ｎ−６９５などが、フェノールノボラック型エポキシ樹脂の例としては大日本インキ化学工業（株）製エピクロンＮ−７４０，Ｎ−７７０，Ｎ−７７５，Ｎ−８６５などが挙げられる。エポキシ基を有するビニル化合物の重合体、あるいは共重合体としてはグリシジル（メタ）アクリレートのホモポリマー、あるいはアクリル共重合体、スチレンとの共重合体が挙げられる。
【００５０】
また、上述したエポキシ化合物は２種以上併用して用いることもでき、さらに、樹脂の変性剤として、以下に記載するモノエポキシ化合物を併せて用いることもできる。同時に使用することができるモノエポキシ化合物としては、例えばフェニルグリシジルエーテル、アルキルフェニルグリシジルエーテル、アルキルグリシジルエーテル、アルキルグリシジルエステル、アルキルフェノールアルキレンオキサイド付加物のグリシジルエーテル、α−オレフィンオキサイド、モノエポキシ脂肪酸アルキルエステルなどが挙げられる。
【００５１】
これらのモノエポキシ化合物を併用することにより定着性、高温での耐オフセット性が向上する。これらの中でも、特にアルキルグリシジルエステルがより好適に用いられる。具体的な例としてはネオデカン酸グリシジルエステル（カージュラＥ；シェルジャパン製が挙げられる。
【００５２】
架橋型ポリエステル樹脂と直鎖型ポリエステル樹脂とは、上述した原料成分を用いて、例えば触媒の存在下で脱水縮合反応あるいはエステル交換反応を行うことにより得ることができる。この際の反応温度及び反応時間は、特に限定されるものではないが、通常１５０〜３００℃で２〜２４時間である。
【００５３】
上記反応を行う際の触媒としては、例えばテトラブチルチタネート、酸化亜鉛、酸化第一錫、ジブチル錫オキサイド、ジブチル錫ジラウレート、パラトルエンスルホン酸などを適宜使用することができる。
【００５４】
本発明で使用する架橋型ポリエステル樹脂と直鎖型ポリエステル樹脂との使用比率は、（架橋型ポリエステル樹脂の質量）／（直鎖型ポリエステル樹脂の質量）＝５／９５〜６０／４０が好ましく、１０／９０〜４０／６０であることがより好ましく、１５／８５〜３０／７０であることが特に好ましい。架橋型ポリエステル樹脂の比率が５質量％よりも少ないと、耐ホットオフセット性が低下するので好ましくない。また、合一速度が低下し、ワックスや着色剤などの分散性が低下するので好ましくない。また、６０質量％よりも多いと、溶融粘度（Ｔ１／２温度）が上昇し、低温定着性が低下するので好ましくない。
【００５５】
架橋型ポリエステル樹脂のガラス転移温度（Ｔｇ）は、６０〜８５℃であることが好ましく、６０〜７５℃であることが特に好ましい。ガラス転移温度（Ｔｇ）が６０℃より低いと、トナーが保存、運搬、あるいはマシンの現像装置内部で高温下に晒された場合にブロッキング現象（熱凝集）を生じやすい。また、ガラス転移温度（Ｔｇ）が８５℃より高いと、低温定着性が低下するため好ましくない。
直鎖型ポリエステル樹脂のガラス転移温度（Ｔｇ）は、５０〜７０℃であることが好ましく、５５〜６５℃であることが特に好ましい。ガラス転移温度（Ｔｇ）が５０℃より低いと、トナーが保存、運搬、あるいはマシンの現像装置内部で高温下に晒された場合にブロッキング現象（熱凝集）を生じやすい。また、ガラス転移温度（Ｔｇ）が７０℃より高いと、低温定着性が低下するため好ましくない。
【００５６】
また、架橋型ポリエステル樹脂の軟化点としては、１６０℃以上となっていることが好ましく、中でも、１６０℃〜２２０℃であることが好ましい。ここで、架橋型ポリエステル樹脂の軟化点としては、１７０℃〜２００℃であることがより好ましく、１７０℃〜１９０℃であることが特に好ましい。これは、軟化点が１６０℃未満の場合は、トナーが凝集現象を生じやすくなるので保存時や印字の際にトラブルになりやすく、２２０℃を越える場合は、定着性が悪化しやすくなるためである。
また、直鎖型ポリエステル樹脂の軟化点としては、９０℃以上となっていることが好ましく、中でも、９０℃〜１３０℃であることが好ましい。ここで、直鎖型ポリエステル樹脂の軟化点としては、９０℃〜１２０℃であることがより好ましく、９５℃〜１１０℃であることが特に好ましい。これは、架橋型ポリエステル樹脂と同様に、軟化点が９０℃未満の場合は、ガラス転移温度が低下してしまい、トナーが凝集現象を生じやすくなるので保存時や印字の際にトラブルになりやすく、１３０℃を越える場合には定着性が悪化しやすくなるためである。
【００５７】
また、架橋型ポリエステル樹脂と直鎖型ポリエステル樹脂との混合物の軟化点は、１００℃〜１５０℃となっていることが好ましい。ここで、混合物の軟化点は、１１０℃〜１４０℃であることがより好ましく、１１０℃〜１３５℃であることが特に好ましい。これは、上述と同様に、軟化点が１００℃未満の場合は、トナーが凝集現象を生じやすくなるので保存時や印字の際にトラブルになりやすく、１５０℃を越える場合には定着性が悪化しやすくなるためである。
【００５８】
ポリエステル樹脂の軟化点は、定荷重押出し形細管式レオメータである島津製作所製フローテスタＣＦＴ−５００を用いて測定されるＴ１／２温度で定義する。フローテスタでの測定条件は、ピストン断面積１ｃｍ２ 、シリンダ圧力０．９８ＭＰａ、ダイ長さ１ｍｍ、ダイ穴径１ｍｍ、測定開始温度５０℃、昇温速度６℃／ｍｉｎ、試料質量１．５ｇの条件で行った。
【００５９】
本発明の製造方法では、離型剤を用いることができる。その場合に離型剤としては、ポリプロピレンワックス、ポリエチレンワックス、フィーシャートロプシュワックスなどの炭化水素系ワックス類、合成エステルワックス類、カルナバワックス、ライスワックスなどの天然エステル系ワックス類の中から選択した離型剤が用いられる。中でも、カルナバワックス、ライスワックスなどの天然系エステルワックス、多価アルコールと長鎖モノカルボン酸から得られる合成エステルワックス類、フィーシャートロプシュワックスなどの炭化水素系ワックス類が好適に用いられる。合成エステルワックスとしては、例えば、ＷＥＰ−５（日本油脂社製）が好適に用いられる。離型剤の含有量は、１質量％未満であると離型性が不十分となりやすく、４０質量％を越えるとワックスがトナー粒子表面に露出しやすくなり、帯電性や保存安定性が低下しやすくなるため、１〜４０質量％の範囲内が好ましい。
【００６０】
また、帯電制御剤を用いることができる。正帯電性帯電制御剤としては、特に限定はなく、トナー用として公知慣用のニグロシン化合物、第４級アンモニウム化合物、オニウム化合物、トリフェニルメタン系化合物などが使用できる。また、アミノ基、イミノ基、Ｎ−ヘテロ環などの塩基性基含有化合物、例えば３級アミノ基含有スチレンアクリル樹脂なども正帯電性帯電制御剤としてニグロシン染料と併用できる。また、用途によっては、アゾ染料金属錯体やサリチル酸誘導体金属錯塩などの負帯電制御剤を少量併用することも可能である。負帯電性帯電制御剤としては、トリメチルエタン系染料、サリチル酸の金属錯塩、ベンジル酸の金属錯塩、銅フタロシアニン、ペリレン、キナクリドン、アゾ系顔料、金属錯塩アゾ系染料、アゾクロムコンプレックスなどの重金属含有酸性染料、カッリクスアレン型のフエノール系縮合物、環状ポリサッカライド、カルボキシル基及び／またはスルホニル基を含有する樹脂などが挙げられる。
【００６１】
帯電制御剤の含有量は０．０１〜１０質量％であることが好ましい。特に０．１〜６質量％であることが好ましい。
【００６２】
着色剤については、特に制限はなく、公知慣用のものが用いられる。例えば、本発明のトナーに使用できる黒の着色剤としては製造方法により分類されるファーネスブラック、チャンネルブラック、アセチレンブラック、サーマルブラック、ランプブラックなどのカーボンブラック、あるいは、Ｃ．Ｉ．Ｐｉｇｍｅｎｔ  Ｂｌａｃｋ  １１などの鉄酸化物系顔料、Ｃ．Ｉ．Ｐｉｇｍｅｎｔ  Ｂｌａｃｋ  １２などの鉄−チタン複合酸化物系顔料が挙げられる。
【００６３】
また、青系の着色剤としては、フタロシアニン系のＣ．Ｉ．Ｐｉｇｍｅｎｔ  Ｂｌｕｅ  １，２，１５：１，１５：２，１５：３，１５：４，１５：６，１５，１６，１７：１，２７，２８，２９，５６，６０，６３などが挙げられる。青系の着色剤として、好ましくは、Ｃ．Ｉ．Ｐｉｇｍｅｎｔ  Ｂｌｕｅ  １５：３，１５，１６，６０が挙げられ、最も好ましくは、Ｃ．Ｉ．Ｐｉｇｍｅｎｔ  Ｂｌｕｅ  １５：３，６０が挙げられる。
【００６４】
また、黄色系の着色剤としては、例えば、Ｃ．Ｉ．Ｐｉｇｍｅｎｔ  Ｙｅｌｌｏｗ  １，３，４，５，６，１２，１３，１４，１５，１６，１７，１８，２４，５５，６５，７３，７４，８１，８３，８７，９３，９４，９５，９７，９８，１００，１０１，１０４，１０８，１０９，１１０，１１３，１１６，１１７，１２０，１２３，１２８，１２９，１３３，１３８，１３９，１４７，１５１，１５３，１５４，１５５，１５６，１６８，１６９，１７０，１７１，１７２，１７３，１８０，１８５などが挙げられる。好ましくは、Ｃ．Ｉ．Ｐｉｇｍｅｎｔ  Ｙｅｌｌｏｗ  １７，７４，９３，９７，１１０，１５５及び１８０が挙げられ、より好ましくはＣ．Ｉ．Ｐｉｇｍｅｎｔ  Ｙｅｌｌｏｗ  ７４，９３，９７，１８０が挙げられ、特に、Ｃ．Ｉ．Ｐｉｇｍｅｎｔ  Ｙｅｌｌｏｗ  ９３，９７，１８０が好ましい。
【００６５】
さらに、赤色系着色剤としては、例えば、Ｃ．Ｉ．Ｐｉｇｍｅｎｔ  Ｒｅｄ  １，２，３，４，５，６，７，８，９，１０，１２，１４，１５，１７，１８，２２，２３，３１，３７，３８，４１，４２，４８：１，４８：２，４８：３，４８：４，４９：１，４９：２，５０：１，５２：１，５２：２，５３：１，５４，５７：１，５８：４，６０：１，６３：１，６３：２，６４：１，６５，６６，６７，６８，８１，８３，８８，９０，９０：１，１１２，１１４，１１５，１２２，１２３，１３３，１４４，１４６，１４７，１４９，１５０，１５１，１６６，１６８，１７０，１７１，１７２，１７４，１７５，１７６，１７７，１７８，１７９，１８５，１８７，１８８，１８９，１９０，１９３，１９４，２０２，２０８，２０９，２１４，２１６，２２０，２２１，２２４，２４２，２４３，２４３：１，２４５，２４６，２４７などが挙げられる。好ましくは、Ｃ．Ｉ．Ｐｉｇｍｅｎｔ  Ｒｅｄ  ４８：１，４８：２，４８：３，４８：４，５３：１，５７：１，１２２及び２０９が挙げられ、最も好ましくはＣ．Ｉ．Ｐｉｇｍｅｎｔ  Ｒｅｄ  ５７：１，１２２及び２０９が挙げられる。
【００６６】
これら着色剤の含有量は、トナー全体に対して、１〜２０質量％であることが好ましい。中でも２〜１８質量％であることがさらに好ましく、２〜１５質量％であることが特に好ましい。これらの着色剤は１種または２種以上の組み合わせで使用することができる。
【００６７】
乾燥させたトナー粒子は、そのままでも現像剤として使用可能であるが、トナー用外添剤として公知慣用の無機酸化物微粒子や有機ポリマー微粒子などの外添剤をトナー粒子表面に添加するのが好ましい。疎水性シリカ、酸化チタンなどの無機微粒子、あるいは有機微粒子などは、トナー粒子に外添され、静電印刷法による乾式現像剤として用いる場合に、流動性や帯電性などの物理的特性を改良する効果がある。外添剤の種類は、各種シリコーンオイルで処理された疎水性シリカなどが好適に用いられる。例えば、ジメチルシリコーンオイル、アルキル変性シリコーンオイル、α―メチルスチレン変性シリコーンオイル、クロルフェニルシリコーンオイル、フッソ変性シリコーンオイル、及びオレフィン変性シリコーンオイルなどで処理された疎水性シリカが挙げられる。外添方法は、公知慣用の機種を用いて処理される。
【００６８】
上記のトナー粒子にキャリアを混合することによって、二成分静電荷像現像剤とすることができる。静電荷像現像剤は、本発明の製造方法により製造されたトナーと、磁性キャリア、好ましくは表面に樹脂被覆した磁性キャリアとからなる。
【００６９】
静電荷像現像剤に用いられるキャリアのコア剤（磁性キャリア）は通常の二成分現像方式に用いられる鉄粉、マグネタイト、フェライトなどが使用できるが、中でも真比重が低く、高抵抗であり、環境安定性に優れ、球形にし易いため流動性が良好なフェライト、またはマグネタイトが好適に用いられる。コア剤の形状は球形、不定形など、特に差し支えなく使用できる。平均粒径は一般的には１０〜２００μｍであるが、高解像度画像を印刷するためには３０〜１１０μｍが好ましい。
【００７０】
また、これらのコア剤を被覆するコーティング樹脂としては、例えばポリエチレン、ポリプロピレン、ポリスチレン、ポリアクリロニトリル、ポリビニルアセテート、ポリビニルアルコール、ポリビニルブチラール、ポリ塩化ビニル、ポリビニルカルバゾール、ポリビニルエーテルポリビニルケトン、塩化ビニル／酢酸ビニル共重合体、スチレン／アクリル共重合体、オルガノシロキサン結合からなるストレートシリコン樹脂あるいはその変性品、フッ素樹脂、（メタ）アクリル樹脂、ポリエステル、ポリウレタン、ポリカーボネート、フェノール樹脂、アミノ樹脂、メラミン樹脂、ベンゾグアナミン樹脂、ユリア樹脂、アミド樹脂、エポキシ樹脂などが使用できる。
【００７１】
これらの中でも、特にシリコン樹脂、（メタ）アクリル樹脂が帯電安定性、被覆強度などに優れ、より好適に使用できる。また、トナー粒子とキャリアとからなる現像剤の帯電特性は、シリコンなどのコート剤のコート量の調整、帯電制御剤の添加、カーボンに代表される導電物質の添加などにより調整できる。つまり本発明で用いられる樹脂被覆キャリアは、コア剤としてフェライト、あるいはマグネタイトを用い、シリコン樹脂、（メタ）アクリル樹脂から選ばれる１種以上の樹脂で被覆された樹脂被覆磁性キャリアであり、場合により、コート剤中に帯電制御剤、カーボンなどを添加して帯電特性を調整することが好ましい。
【００７２】
また、本発明の製造方法により製造されたトナーは、通常の非磁性一成分現像方式の印刷装置、あるいは二成分現像方式の印刷装置、磁性一成分現像方式の印刷装置などに使用できる。また、現像剤担持ロールと層規制部材とを有する非磁性一成分現像装置などを用いて摩擦帯電された粉体トナーを、トナー通過量などを調節する機能の電極を周囲に有するフレキシブルプリント基板上の穴を通して、背面電極上の紙に直接吹き付けて画像を形成する方式の、いわゆるトナージェット方式のプリンタなどにも好適に使用できる。本発明の製造方法により製造されたトナーは、潜像保持体上に静電荷像を形成させ、得られた静電荷像を、現像剤担持体上に担持された現像剤を用いて現像し、前記荷像保持体上に形成されたトナー像を紙やフィルムなどの転写材上に転写し、該転写材上のトナー像をヒートロールにより熱定着する画像形成方法により印刷を行うことができる。
【実施例】
【００７３】
以下、実施例により本発明を具体的に説明するが、本発明はこれに限定されるものではない。なお、本実施例では、特に表示がない限り、「部」は質量部、「水」は脱イオン水の意味である。最初にトナーを調整するにあたって用いたバインダ樹脂の合成例を以下に示す。
【００７４】
＜架橋型ポリエステル樹脂＞
（樹脂合成例１）
テレフタル酸                ２５２質量部
イソフタル酸                  ６３質量部
プロピレングリコール        １２２質量部
ネオペンチルグリコール        ２１質量部
エチレングリコール            １２質量部
テトラブチルチタネート      ２．５質量部
エピクロン８３０            ９．４質量部
カージュラＥ                ９．０質量部
【００７５】
ここで、エピクロン８３０は、大日本インキ化学工業株式会社製のビスフェノールＦ型エポキシ樹脂であって、エポキシ当量が１７０（ｇ／ｅｑ）となっている。また、カージュラEは、シェルジャパン製のアルキルグリシジルエステルであって、エポキシ当量が２５０（ｇ／ｅｑ）となっている。
以上の原料をガラス製２Ｌの四ツ口フラスコに入れ温度計、攪拌棒及び窒素導入管を取り付け、電熱マントルヒーター中で、常圧窒素気流下にて２４０℃で１０時間反応を行った。その後、順次減圧し、１０ｍｍＨｇで反応を続行した。反応はＡＳＴＭ・Ｅ２８−５１７に準じる軟化点により追跡し、軟化点が１６０℃に達した時に反応を終了した。
【００７６】
得られた重合体は、無色の固体であり、酸価１１．８、ＤＳＣ測定法によるガラス転移温度７４℃、フローテスタによる軟化点（Ｔ１／２）が１８０℃であった。
【００７７】
＜直鎖型ポリエステル樹脂＞
（樹脂合成例２）
テレフタル酸                １８９質量部
イソフタル酸                １２６質量部
ネオペンチルグリコール      １０４質量部
エチレングリコール            ６２質量部
テトラブチルチタネート      ２．５質量部
【００７８】
以上の原料をガラス製２Ｌの四ツ口フラスコに入れ温度計、攪拌棒及び窒素導入管を取り付け、電熱マントルヒーター中で、常圧窒素気流下にて２４０℃で１２時間反応後、順次減圧し、１０ｍｍＨｇで反応を続行した。反応はＡＳＴＭ・Ｅ２８−５１７に準じる軟化点により追跡し、軟化点が１０４℃に達した時反応を終了した。
【００７９】
得られた重合体は、無色の固体であり、酸価１１．２、ＤＳＣ測定法によるガラス転移温度５６℃、フローテスタによる軟化点（Ｔ１／２）が１０６℃であった。樹脂合成例１、２の樹脂タイプ、酸成分のモル比、アルコール成分のモル比を表1に示す。
【００８０】
【表１】
2006145858.tif 000002
【００８１】
なお、表１において、ＴＰＡはテレフタル酸を、ＩＰＡはイソフタル酸を、ＰＧはプロピレングリコールを、ＮＰＧはネオペンチルグリコールを、ＥＧはエチレングリコールをそれぞれ示している。
【００８２】
（着色剤混練物の調製例）
ＳＴ／Ａ０羽根をセットした２０Ｌヘンシェルミキサー（三井鉱山製）に着色剤２０００部を仕込み、次いで必要に応じて所定量の水、あるいは含水溶剤、あるいは溶剤を仕込み、６９８ｒｐｍで１分間攪拌を行う。その後、合成例２のポリエステル樹脂１０００部を仕込み、同条件で攪拌を行った後、合成例２のポリエステル樹脂２０００部を仕込んで、６９８ｒｐｍで２分間撹拌し原料混合物を得た。次に、表２に示す条件でオープンロール型連続混練機１を用いて混練を行い、表３に示す実施例１から９及び比較例１から４の着色剤混練物を得た。なお、表２において、混練ゾーン温度設定とは、上段がリアロール１２の中空部に流通する水、下段がフロントロール１１の中空部に流通する水の温度を示しており、矢印は水の流通方向を示している。また、混練ゾーン温度設定の欄において、左側が原料供給部１３側、右側が混練物排出部１４側となっている。つまり、リアロール１２の中空部の水は、原料供給部１３側から混練物排出部１４側に向かって流通している。
【００８３】
【表２】
2006145858.tif 000003
【００８４】
【表３】
2006145858.tif 000004
【００８５】
表３において使用した着色剤は、以下のとおりである。
シアン：大日本インキ化学工業社製シアン顔料「Ｋｅｔ−１１１」(Ｐｉｇｍｅｎｔ  Ｂｌｕｅ  １５：３)
イエロー：チバスペシャリティケミカルズ社製イエロー顔料「Ｃｒｏｍｏｐｈｔａｌ Ｙｅｌｌｏｗ  ３Ｇ」（Ｐｉｇｍｅｎｔ  Ｙｅｌｌｏｗ  ９３）
マゼンタ：クラリアントジャパン社製マゼンタ顔料「Ｐｅｒｍａｎｅｎｔ  Ｒｕｂｉｎ  Ｆ６Ｂ」（Ｐｉｇｍｅｎｔ  Ｒｅｄ  １８４）
カーボンブラック：キャボット社製「エルフテックス８」
【００８６】
このようにして得られた実施例及び比較例の着色剤混練物に対して以下の特性評価を行った。
【００８７】
（評価方法）
（１）原料落ち
供給原料がフロントロールとリアロール間で融着されずに、落下する現象であり、収率低下の原因となる。原料落ちがほとんどないものを◎、原料落ちが混練物の１％未満であるものを○、原料落ちが、混練物の１〜５％の範囲であるものを△、５％よりも多く原料落ちのあるものを×とした。
【００８８】
（２）原料飛散
供給原料がロールに供給される際に、フィーダー部あるいはロール部から原料混合粉が飛散する現象であり、未混練物の混入による粗大粒子残存の原因となる。また、収率低下の原因となる。目視で、原料飛散がないものを◎、原料飛散がやや見られるものを○、原料飛散が明確に確認されるものを△、原料飛散が多量に見られるものを×とした。
【００８９】
（３）原料のショートパス
供給原料がロールに供給される際に、エアを巻き込むことで噴流性が発現、フラッシングが発生する。フラッシングの発生により混練物表面あるいはリアロールが原料混合物により汚染され、その結果未混練物が混入し、粗大粒子残存の原因となる。目視により、リアロールが原料混合物により汚染されていないものを○、リアロール上に原料混合物が薄く付着しているものを△、リアロールが着色して汚染されているものを×とした。
【００９０】
（４）粗大粒子の混在
実施例、比較例で得られた各着色剤混練物を、合成例２の樹脂及びMEKで希釈し、４００倍の光学顕微鏡で着色剤の微分散状態、粗大粒子の有無を観察し、粗大粒子がなく、均一に微分散しているものを◎、１〜３μｍの粗大粒子が若干残存しているものを○、３〜５μｍの粗大粒子が若干残存しているものを△、５μｍ以上の粗大粒子が残存しているものを×とした。
表４に（１）から（４）の評価結果を示す。
【００９１】
【表４】
2006145858.tif 000005
【００９２】
表４に示すように、水、もしくは含水溶剤で原料混合物を濡らすことにより、原料落ち、原料飛散、原料のショートパスといった問題が顕著に改善されることがわかる。その結果、混練物中の着色剤の粗大粒子を大幅に低減できる。特に、含水溶剤を用いた場合には、原料落ち、原料飛散が顕著に改善される。溶剤を単独で用いた場合も同様の効果が得られるが、混練時のトルクが低下し被混練物に剪断が十分にかからないためか、粗大粒子の残存量が若干多くなる。一方、原材料混合物を水、含水溶剤、あるいは溶剤により濡らさない比較例では、いずれも、原料落ち、原料飛散、原料のショートパスが生じ、生産性はもとより、均一な混練物を得ることができないことがわかる。
【００９３】
＜合一法による母トナーの製造例＞
（離型剤マスタ分散液の調製例）
カルナバワックス「カルナバワックス  １号」（加藤洋行輸入品）５０部と直鎖型ポリエステル樹脂（樹脂合成例２）５０部とメチルエチルケトン１５０部とをデスパで予備混合した後、スターミルＬＭＺ−１０（アシザワファインテック社製）で微細化を行い、固形分含有量４０質量％の離型剤微分散液を調製した。
【００９４】
（ミルベースの調製例）
上記離型剤分散液、着色剤マスタ溶液、あるいは着色剤マスタチップ、希釈樹脂（追加樹脂）、メチルエチルケトンを、固形分含有量が５５％、温度条件が３０〜４０℃の範囲でデスパの３６００ｒｐｍにより３時間の間混合し、溶解・分散を行った。得られた混合物は、固形分含有量を５５％に再調整してミルベースとした。作製したミルベースの配合を表５に示す。
【００９５】
【表５】
2006145858.tif 000006
【００９６】
（応用例１）
攪拌翼としてデスパ翼を有する円筒型の２ＬセパラブルフラスコにミルベースＭＢ−１を５４５．５部（固形分３００部）仕込み、次いで１規定アンモニア水５２部を加えて、デスパにより３６００ｒｐｍにて十分に攪拌した後、温度を２３℃に調製した。ついで、攪拌速度を７０００ｒｐｍに変更して３７０部の脱イオン水を５ｇ／ｍｉｎで滴下して乳化分散体を作製した。この時の攪拌翼の周速は１４．７ｍ／ｓであった。また、スラリーを光学顕微鏡で観察すると、樹脂は溶解しており、顔料と離型剤の微粒子が分散している状態が観察された。次に、脱イオン水２００部を加えて溶剤量を調整した。
【００９７】
次いで、攪拌速度を３６００ｒｐｍに変更して、アニオン型乳化剤であるネオゲンＳＣ−Ｆ（第一工業製薬社製）２．２部を水３０部に希釈して添加した。その後、攪拌翼をマックスブレンド翼に変更して、温度を２５℃に、また回転数を４００ｒｐｍに調整し、３．０％の硫酸アンモニウム水溶液（一段目の電解質）２００部を、５ｇ／ｍｉｎで滴下し、その後、回転数を１５８ｒｐｍに調整し、粒径が４μｍになるまで攪拌を継続した。引き続き、硫酸アンモニウムの濃度を４．０％に変更した硫酸アンモニウム水溶液（二段目の電解質）を５ｇ／ｍｉｎで５０部滴下し、その後攪拌を継続して粒径が７.８μｍに成長した段階で希釈水を添加して合一操作を終了した。このときの攪拌翼の周速は０．３４ｍ／ｓであった。また、電解質の固形分に対する添加量は２．７％であった。その後、減圧下、真空度が４ｋＰａとなるまでメチルエチルケトンを留去した。脱溶剤後のスラリーは、固液分離と洗浄を繰り返した後、得られたウットケーキを凍結乾燥機にて乾燥を行い、母トナー粒子を得た。得られた母トナーを樹脂に埋包した後、ミクロトームで薄片状のサンプルを作成し、ＴＥＭ（透過型電子顕微鏡）で粒子内の着色剤の分散状態を観察したところ、均一に分散していることがわかった。
【００９８】
（応用例２）
攪拌翼としてデスパ翼を有する円筒型の２ＬセパラブルフラスコにミルベースＭＢ−２を５４５．５部（固形分３００部）仕込み、次いで１規定アンモニア水７４．０部を加えて、デスパにより３６００ｒｐｍにて十分に攪拌した後、温度を２３℃に調製した。ついで、攪拌速度を７０００ｒｐｍに変更して３７０部の脱イオン水を５ｇ／ｍｉｎで滴下して乳化分散体を作製した。この時の攪拌翼の周速は１４．７ｍ／ｓであった。また、スラリーを光学顕微鏡で観察すると、樹脂は溶解しており、顔料と離型剤の微粒子が分散している状態が観察された。次に、脱イオン水２００部を加えて溶剤量を調整した。
【００９９】
次いで、攪拌速度を３６００ｒｐｍに変更して、アニオン型乳化剤であるネオゲンＳＣ−Ｆ（第一工業社製）２．２部を水３０部に希釈して添加した。その後、攪拌翼をマックスブレンド翼に変更して、温度を２５℃に、また回転数を４００ｒｐｍに調整し、３．８％の硫酸アンモニウム水溶液（一段目の電解質）１７７部を、５ｇ／ｍｉｎで滴下し、その後、回転数を１５８ｒｐｍに調整し、粒径が４μｍになるまで攪拌を継続した。引き続き、硫酸アンモニウムの濃度を４．０％に変更した硫酸アンモニウム水溶液（二段目の電解質）を５ｇ／ｍｉｎで２０部滴下し、その後攪拌を継続して粒径が７.８μｍに成長した段階で希釈水を添加して合一操作を終了した。このときの攪拌翼の周速は０．３４ｍ／ｓであった。また、電解質の固形分に対する添加量は２．３％であった。その後、減圧下、真空度が４ｋＰａとなるまでメチルエチルケトンを留去した。脱溶剤後のスラリーは、固液分離と洗浄を繰り返した後、得られたウットケーキを凍結乾燥機にて乾燥を行い、母トナー粒子を得た。得られた母トナーを樹脂に埋包した後、ミクロトームで薄片状のサンプルを作成し、ＴＥＭ（透過型電子顕微鏡）で粒子内の着色剤の分散状態を観察したところ、均一に分散していることがわかった。
【０１００】
（応用例３）
攪拌翼としてデスパ翼を有する円筒型の２ＬセパラブルフラスコにミルベースＭＢ−３を５４５．５部（固形分３００部）仕込み、次いで１規定アンモニア水７４．０部を加えて、デスパにより３６００ｒｐｍにて十分に攪拌した後、温度を２３℃に調製した。ついで、攪拌速度を７０００ｒｐｍに変更して３７０部の脱イオン水を５ｇ／ｍｉｎで滴下して乳化分散体を作製した。この時の攪拌翼の周速は１４．７ｍ／ｓであった。また、スラリーを光学顕微鏡で観察すると、樹脂は溶解しており、顔料と離型剤の微粒子が分散している状態が観察された。次に、脱イオン水２００部を加えて溶剤量を調整した。
【０１０１】
次いで、攪拌速度を３６００ｒｐｍに変更して、アニオン型乳化剤であるネオゲンＳＣ−Ｆ（第一工業製薬社製）２．２部を水３０部に希釈して添加した。その後、攪拌翼をマックスブレンド翼に変更して、温度を２５℃に、また回転数を４００ｒｐｍに調整し、３．５％の硫酸アンモニウム水溶液（一段目の電解質）１８９部を、５ｇ／ｍｉｎで滴下し、その後、回転数を１５８ｒｐｍに調整し、粒径が４μｍになるまで攪拌を継続した。引き続き、硫酸アンモニウムの濃度を４．０％に変更した硫酸アンモニウム水溶液（二段目の電解質）を５ｇ／ｍｉｎで３０部滴下し、その後攪拌を継続して粒径が７．８μｍに成長した段階で希釈水を添加して合一操作を終了した。このときの攪拌翼の周速は０．３４ｍ／ｓであった。また、電解質の固形分に対する添加量は２．６％であった。その後、減圧下、真空度が４ｋＰａとなるまでメチルエチルケトンを留去した。脱溶剤後のスラリーは、固液分離と洗浄を繰り返した後、得られたウットケーキを凍結乾燥機にて乾燥を行い、母トナー粒子を得た。得られた母トナーを樹脂に埋包した後、ミクロトームで薄片状のサンプルを作成し、ＴＥＭ（透過型電子顕微鏡）で粒子内の着色剤の分散状態を観察したところ、均一に分散していることがわかった。
【０１０２】
（応用例４）
攪拌翼としてデスパ翼を有する円筒型の２ＬセパラブルフラスコにミルベースＭＢ−４を５４５．５部（固形分３００部）仕込み、次いで１規定アンモニア水５２部を加えて、デスパにより３６００ｒｐｍにて十分に攪拌した後、温度を２３℃に調製した。ついで、攪拌速度を７０００ｒｐｍに変更して３７０部の脱イオン水を５ｇ／ｍｉｎで滴下して乳化分散体を作製した。この時の攪拌翼の周速は１４．７ｍ／ｓであった。また、スラリーを光学顕微鏡で観察すると、樹脂は溶解しており、顔料と離型剤の微粒子が分散している状態が観察された。次に、脱イオン水２００部を加えて溶剤量を調整した。
【０１０３】
次いで、攪拌速度を３６００ｒｐｍに変更して、アニオン型乳化剤であるネオゲンＳＣ−Ｆ（第一工業製薬社製）２．２部を水３０部に希釈して添加した。その後、攪拌翼をマックスブレンド翼に変更して、温度を２５℃に、また回転数を４００ｒｐｍに調整し、３．０％の硫酸アンモニウム水溶液（一段目の電解質）２００部を、５ｇ／ｍｉｎで滴下し、その後、回転数を１５８ｒｐｍに調整し、粒径が４μｍになるまで攪拌を継続した。引き続き、硫酸アンモニウムの濃度を４．０％に変更した硫酸アンモニウム水溶液（二段目の電解質）を５ｇ／ｍｉｎで３５部滴下し、その後攪拌を継続して粒径が７.８μｍに成長した段階で希釈水を添加して合一操作を終了した。このときの攪拌翼の周速は０．３４ｍ／ｓであった。また、電解質の固形分に対する添加量は２．５％であった。その後、減圧下、真空度が４ｋPaとなるまでメチルエチルケトンを留去した。脱溶剤後のスラリーは、固液分離と洗浄を繰り返した後、得られたウットケーキを凍結乾燥機にて乾燥を行い、母トナー粒子を得た。得られた母トナーを樹脂に埋包した後、ミクロトームで薄片状のサンプルを作成し、ＴＥＭ（透過型電子顕微鏡）で粒子内の着色剤の分散状態を観察したところ、均一に分散していることがわかった。
【０１０４】
（応用例５）
攪拌翼としてデスパ翼を有する円筒型の２ＬセパラブルフラスコにミルベースＭＢ−５を５４５．５部（固形分３００部）仕込み、次いで１規定アンモニア水５２部を加えて、デスパにより３６００ｒｐｍにて十分に攪拌した後、温度を２３℃に調製した。ついで、攪拌速度を７０００ｒｐｍに変更して３７０部の脱イオン水を５ｇ／ｍｉｎで滴下して乳化分散体を作製した。この時の攪拌翼の周速は１４．７ｍ／ｓであった。また、スラリーを光学顕微鏡で観察すると、樹脂は溶解しており、顔料と離型剤の微粒子が分散している状態が観察された。次に、脱イオン水２００部を加えて溶剤量を調整した。
【０１０５】
次いで、攪拌速度を３６００ｒｐｍに変更して、アニオン型乳化剤であるネオゲンＳＣ−Ｆ（第一工業製薬社製）２．２部を水３０部に希釈して添加した。その後、攪拌翼をマックスブレンド翼に変更して、温度を２５℃に、また回転数を４００ｒｐｍに調整し、３．０％の硫酸アンモニウム水溶液（一段目の電解質）２００部を、５ｇ／ｍｉｎで滴下し、その後、回転数を１５８ｒｐｍに調整し、粒径が４μｍになるまで攪拌を継続した。引き続き、硫酸アンモニウムの濃度を４．０％に変更した硫酸アンモニウム水溶液（二段目の電解質）を５ｇ／ｍｉｎで50部滴下し、その後攪拌を継続して粒径が７.８μｍに成長した段階で希釈水を添加して合一操作を終了した。このときの攪拌翼の周速は０．３４ｍ／ｓであった。また、電解質の固形分に対する添加量は２．７％であった。その後、減圧下、真空度が４ｋＰａとなるまでメチルエチルケトンを留去した。脱溶剤後のスラリーは、固液分離と洗浄を繰り返した後、得られたウットケーキを凍結乾燥機にて乾燥を行い、母トナー粒子を得た。得られた母トナーを樹脂に埋包した後、ミクロトームで薄片状のサンプルを作成し、ＴＥＭ（透過型電子顕微鏡）で粒子内の着色剤の分散状態を観察したところ、着色剤の粗大粒子が観察され、一部は粒子表面に露出していることがわかった。
【０１０６】
（応用例６）
攪拌翼としてデスパ翼を有する円筒型の２ＬセパラブルフラスコにミルベースＭＢ−６を５４５．５部（固形分３００部）仕込み、次いで１規定アンモニア水７４．０部を加えて、デスパにより３６００ｒｐｍにて十分に攪拌した後、温度を２３℃に調製した。ついで、攪拌速度を７０００ｒｐｍに変更して３７０部の脱イオン水を５ｇ／ｍｉｎで滴下して乳化分散体を作製した。この時の攪拌翼の周速は１４．７ｍ／ｓであった。また、スラリーを光学顕微鏡で観察すると、樹脂は溶解しており、顔料と離型剤の微粒子が分散している状態が観察された。次に、脱イオン水２００部を加えて溶剤量を調整した。
【０１０７】
次いで、攪拌速度を３６００ｒｐｍに変更して、アニオン型乳化剤であるネオゲンＳＣ−Ｆ（第一工業社製）２．２部を水３０部に希釈して添加した。その後、攪拌翼をマックスブレンド翼に変更して、温度を２５℃に、また回転数を４００ｒｐｍに調整し、３．８％の硫酸アンモニウム水溶液（一段目の電解質）１７７部を、５ｇ／ｍｉｎで滴下し、その後、回転数を１５８ｒｐｍに調整し、粒径が４μｍになるまで攪拌を継続した。引き続き、硫酸アンモニウムの濃度を４．０％に変更した硫酸アンモニウム水溶液（二段目の電解質）を５ｇ／ｍｉｎで２０部滴下し、その後攪拌を継続して粒径が７.８μｍに成長した段階で希釈水を添加して合一操作を終了した。このときの攪拌翼の周速は０．３４ｍ／ｓであった。また、電解質の固形分に対する添加量は２．３％であった。その後、減圧下、真空度が４ｋＰａとなるまでメチルエチルケトンを留去した。脱溶剤後のスラリーは、固液分離と洗浄を繰り返した後、得られたウットケーキを凍結乾燥機にて乾燥を行い、母トナー粒子を得た。得られた母トナーを樹脂に埋包した後、ミクロトームで薄片状のサンプルを作成し、ＴＥＭ（透過型電子顕微鏡）で粒子内の着色剤の分散状態を観察したところ、着色剤の粗大粒子が観察され、一部は粒子表面に露出していることがわかった。
【０１０８】
（応用例７）
攪拌翼としてデスパ翼を有する円筒型の２ＬセパラブルフラスコにミルベースＭＢ−７を５４５．５部（固形分３００部）仕込み、次いで１規定アンモニア水７４．０部を加えて、デスパにより３６００ｒｐｍにて十分に攪拌した後、温度を２３℃に調製した。ついで、攪拌速度を７０００ｒｐｍに変更して３７０部の脱イオン水を５ｇ／ｍｉｎで滴下して乳化分散体を作製した。この時の攪拌翼の周速は１４．７ｍ／ｓであった。また、スラリーを光学顕微鏡で観察すると、樹脂は溶解しており、顔料と離型剤の微粒子が分散している状態が観察された。次に、脱イオン水２００部を加えて溶剤量を調整した。
【０１０９】
次いで、攪拌速度を３６００ｒｐｍに変更して、アニオン型乳化剤であるネオゲンＳＣ−Ｆ（第一工業製薬社製）２．２部を水３０部に希釈して添加した。その後、攪拌翼をマックスブレンド翼に変更して、温度を２５℃に、また回転数を４００ｒｐｍに調整し、３．５％の硫酸アンモニウム水溶液（一段目の電解質）１８９部を、５ｇ／ｍｉｎで滴下し、その後、回転数を１５８ｒｐｍに調整し、粒径が４μｍになるまで攪拌を継続した。引き続き、硫酸アンモニウムの濃度を４．０％に変更した硫酸アンモニウム水溶液（二段目の電解質）を５ｇ／ｍｉｎで３０部滴下し、その後攪拌を継続して粒径が７．８μｍに成長した段階で希釈水を添加して合一操作を終了した。このときの攪拌翼の周速は０．３４ｍ／ｓであった。また、電解質の固形分に対する添加量は２．６％であった。その後、減圧下、真空度が４ｋＰａとなるまでメチルエチルケトンを留去した。脱溶剤後のスラリーは、固液分離と洗浄を繰り返した後、得られたウットケーキを凍結乾燥機にて乾燥を行い、母トナー粒子を得た。得られた母トナーを樹脂に埋包した後、ミクロトームで薄片状のサンプルを作成し、ＴＥＭ（透過型電子顕微鏡）で粒子内の着色剤の分散状態を観察したところ、着色剤の粗大粒子が観察され、一部は粒子表面に露出していることがわかった。
【０１１０】
（応用例８）
攪拌翼としてデスパ翼を有する円筒型の２ＬセパラブルフラスコにミルベースＭＢ−８を５４５．５部（固形分３００部）仕込み、次いで１規定アンモニア水５２部を加えて、デスパにより３６００ｒｐｍにて十分に攪拌した後、温度を２３℃に調製した。ついで、攪拌速度を７０００ｒｐｍに変更して３７０部の脱イオン水を５ｇ／ｍｉｎで滴下して乳化分散体を作製した。この時の攪拌翼の周速は１４．７ｍ／ｓであった。また、スラリーを光学顕微鏡で観察すると、樹脂は溶解しており、顔料と離型剤の微粒子が分散している状態が観察された。次に、脱イオン水２００部を加えて溶剤量を調整した。
【０１１１】
次いで、攪拌速度を３６００ｒｐｍに変更して、アニオン型乳化剤であるネオゲンＳＣ−Ｆ（第一工業製薬社製）２．２部を水３０部に希釈して添加した。その後、攪拌翼をマックスブレンド翼に変更して、温度を２５℃に、また回転数を４００ｒｐｍに調整し、３．０％の硫酸アンモニウム水溶液（一段目の電解質）２００部を、５ｇ／ｍｉｎで滴下し、その後、回転数を１５８ｒｐｍに調整し、粒径が４μｍになるまで攪拌を継続した。引き続き、硫酸アンモニウムの濃度を４．０％に変更した硫酸アンモニウム水溶液（二段目の電解質）を５ｇ／ｍｉｎで３５部滴下し、その後攪拌を継続して粒径が７.８μｍに成長した段階で希釈水を添加して合一操作を終了した。このときの攪拌翼の周速は０．３４ｍ／ｓであった。また、電解質の固形分に対する添加量は２．５％であった。その後、減圧下、真空度が４ｋＰａとなるまでメチルエチルケトンを留去した。脱溶剤後のスラリーは、固液分離と洗浄を繰り返した後、得られたウットケーキを凍結乾燥機にて乾燥を行い、母トナー粒子を得た。得られた母トナーを樹脂に埋包した後、ミクロトームで薄片状のサンプルを作成し、ＴＥＭ（透過型電子顕微鏡）で粒子内の着色剤の分散状態を観察したところ、着色剤の粗大粒子が観察され、一部は粒子表面に露出していることがわかった。
＜トナー性状の評価方法＞
（１）粒径、粒度分布測定
乾燥後の母トナーを、界面活性剤を含む水の中に懸濁させることにより試料を作製する。ついでコールターカウンターマルチサイザーＴＡＩＩを用いて該母トナーの粒径、粒度分布を測定した。この測定結果を表６に示す。
【０１１２】
（２）平均円形度の測定
平均円形度は、トナー粒子のＳＥＭ（走査型電子顕微鏡）写真を撮影し、それを測定し計算することによっても求めることができるが、本発明においては、フロー式粒子像分析装置ＦＰＩＰ−１０００（シスメックス社製）により求める。フロー式粒子像分析装置ＦＰＩＰ−１０００とは、トナー粒子等の微粒子の大きさや形状を撮像する装置であり、粒子の撮像は以下の通りに行われる。
【０１１３】
まず、乾燥後の母トナーの少量を界面活性剤を含む水の中に懸濁させることにより試料を作製する。ついで、この試料をフロー式粒子像分析装置ＦＰＩＰ−１０００中に設けられた、透明且つ扁平なセル中に流下させる。このセルの片側にはパルス光を発する光源が設置されており、さらに、セルを挟んで反対側にはその光源に正対するように撮像用カメラが設けられている。ＦＰＩＰ−１０００のセル中を流下する試料中のトナー粒子は、パルス光が照射されることにより、セルを介して光源と正対するカメラにより静止画像として捉えられる。
【０１１４】
このようにして撮像されたトナー粒子の像を基にして、画像解析装置により各トナー粒子の輪郭が抽出され、トナー粒子像の投影面積や周囲長（トナー粒子投影像の周長）が算出される。さらに、算出されたトナー粒子像の投影面積から、それと同等の面積を有する円の円周の長さ（トナー粒子投影面積と同じ面積の円の周長）が算出される。上記の平均円形度は、このように算出されたトナー粒子投影面積と同じ面積の円の周長をトナー粒子投影像の周長で除したものである。
【０１１５】
上記装置を用いて以下の条件のもとで測定を行った。この測定結果を表６に示す。
（ａ）トナー粒子の懸濁液の作製
水２０ｇに対し界面活性剤（エルクリヤー（中外写真薬品株式会社製）０．１ｇを添加し、さらに試料である母トナー０．０４ｇを添加し、超音波分散機でトナー粒子を水中に懸濁させる。
（ｂ）測定条件
測定温度            ２５℃
測定湿度            ６０％
測定トナー粒子数    ５０００±２０００個
【０１１６】
（３）粗大粒子の混在
粗大粒子については、脱溶剤終了後のスラリーを透過型の光学顕微鏡の２００倍で観察した。この観察結果を表６に示す。なお、表６において、×は３０μｍ以上の粗大粒子が視野内に多数観察されるものを、△は３０μｍ以上の粗大粒子が視野を変えることで１〜２個観察されるものを、○は視野を変えても３０μｍ以上の粗大粒子が観察されないものを示している。
【０１１７】
【表６】
2006145858.tif 000007
【０１１８】
表６より、実施例で得られた着色剤混練物を用いた応用例１〜４の各色の母トナー粒子は、いずれも粒度分布は良好であり、粒子形成工程での粗大粒子の混在もなく、良好なトナー性状を有することがわかる。一方、比較例の各着色剤混練物を用いた応用例５〜８の母トナー粒子は、粒度分布がブロードであり、着色剤の粗大粒子を核とする粗大粒子が混在しており、トナーとして使用する場合に、種々の問題を生ずるため好ましくないことがわかる。
【図面の簡単な説明】
【０１１９】
【図１】本発明の一実施形態におけるオープンロール型連続混練機を示す概略平面図である。
【符号の説明】
【０１２０】
１  オープンロール型連続混練機
【図１】
2006145858.tif 000008